(57)【特許請求の範囲】
【請求項１】
表面に複数の分割予定ラインが格子状に形成されているとともに該複数の分割予定ラインによって区画された複数の領域にデバイスが形成されたウエーハを、該分割予定ラインに沿って個々のチップに分割するウエーハの分割方法であって、
ウエーハに対して透過性を有する波長のレーザー光線を該分割予定ラインに沿って照射し、ウエーハの内部に該分割予定ラインに沿って変質層を形成する変質層形成工程と、
該変質層形成工程を実施した後に、環状のフレームに装着され紫外線が照射されると発熱して硬化することによって粘着力が低下する粘着テープの表面にウエーハの裏面を貼着するとともに、粘着テープの表面における該環状のフレームの内周とウエーハが貼着された領域との間の収縮領域に加熱されると収縮する性質を有する合成樹脂シートからなる環状の収縮部材を装着するウエーハ支持工程と、
該分割予定ラインに沿って変質層が形成されたウエーハが貼着されている該粘着テープに紫外線を照射し、該粘着テープの粘着力を低下せしめるとともに、該粘着テープにおける該環状のフレームの内周とウエーハが貼着された領域との間の収縮領域および該収縮領域に装着された該環状の収縮部材を収縮せしめることにより該変質層が形成された該分割予定ラインに沿ってウエーハを個々のチップに破断し且つ該チップ間の間隔を広げるチップ間隔形成工程と、を含む、
ことを特徴とするウエーハの分割方法。
【発明の詳細な説明】
【技術分野】
【０００１】
本発明は、表面に複数の分割予定ラインが格子状に形成されているとともに該複数の分割予定ラインによって区画された複数の領域にデバイスが形成されたウエーハを、該分割予定ラインに沿って個々のチップに分割するウエーハの分割方法に関する。
【背景技術】
【０００２】
半導体デバイス製造工程においては、略円板形状である半導体ウエーハの表面に格子状に配列されたストリートと呼ばれる分割予定ラインによって複数の領域が区画され、この区画された領域にＩＣ、ＬＳＩ等のデバイスを形成する。そして、半導体ウエーハを分割予定ラインに沿って切断することによりデバイスが形成された領域を分割して個々の半導体チップを製造している。また、サファイヤ基板の表面に窒化ガリウム系化合物半導体等が積層された光デバイスウエーハも所定の分割予定ラインに沿って切断することにより個々の発光ダイオード、レーザーダイオード等の光デバイスに分割され、電気機器に広く利用されている。
【０００３】
上述した半導体ウエーハや光デバイスウエーハ等の分割予定ラインに沿った切断は、通常、ダイサーと称されている切削装置によって行われている。この切削装置は、半導体ウエーハや光デバイスウエーハ等の被加工物を保持するチャックテーブルと、該チャックテーブルに保持された被加工物を切削するための切削手段と、チャックテーブルと切削手段とを相対的に移動せしめる切削送り手段とを具備している。切削手段は、回転スピンドルと該スピンドルに装着された切削ブレードおよび回転スピンドルを回転駆動する駆動機構を含んでいる。切削ブレードは円盤状の基台と該基台の側面外周部に装着された環状の切れ刃からなっており、切れ刃は例えば粒径３μｍ程度のダイヤモンド砥粒を電鋳によって基台に固定し厚さ２０μｍ程度に形成されている。
【０００４】
しかるに、サファイヤ基板、炭化珪素基板等はモース硬度が高いため、上記切削ブレードによる切断は必ずしも容易ではない。更に、切削ブレードは２０μｍ程度の厚さを有するため、デバイスを区画する分割予定ラインとしては幅が５０μｍ程度必要となる。このため、例えば大きさが３００μｍ×３００μｍ程度のデバイスの場合には、ストリートの占める面積比率が１４％にもなり、生産性が悪いという問題がある。
【０００５】
一方、近年半導体ウエーハ等の板状の被加工物を分割する方法として、その被加工物に対して透過性を有する波長のパルスレーザー光線を用い、分割すべき領域の内部に集光点を合わせてパルスレーザー光線を照射するレーザー加工方法も試みられている。このレーザー加工方法を用いた分割方法は、被加工物の一方の面側から内部に集光点を合わせて被加工物に対して透過性を有する赤外光領域のパルスレーザー光線を照射し、被加工物の内部に分割予定ラインに沿って変質層を連続的に形成し、この変質層が形成されることによって強度が低下した分割予定ラインに沿って外力を加えることにより、被加工物を分割するものである。（例えば、特許文献１参照。）
【特許文献１】特許第３４０８８０５号公報
【０００６】
半導体ウエーハを分割予定ラインに沿って分割する際には、個々に分割されたチップがバラバラにならないように、半導体ウエーハは環状のフレームに装着された粘着テープの表面に貼着された状態で分割される。しかるに、上記公報に開示された分割方法によってウエーハを分割すると、分割されたチップ間には隙間がなくチップ同士が密着しているため、ウエーハを搬送する際に隣接するチップ同士が擦れあってチップが損傷するという問題がある。
【０００７】
このような問題を解消するために本出願人は、環状のフレームに装着され外的刺激によって収縮する粘着テープの表面に上述した変質層が形成されたウエーハを貼着し、該ウエーハを変質層が形成された分割予定ラインに沿って分割した後、粘着テープにおける環状のフレームの内周とウエーハが貼着された領域との間の収縮領域に外的刺激を付与し、該収縮領域を収縮せしめることによりチップ間の間隔を広げるようにしたウエーハの分割方法を特願２００４−３００３８４号として提案した。
【発明の開示】
【発明が解決しようとする課題】
【０００８】
而して、粘着テープにおける環状のフレームの内周とウエーハが貼着された領域との間の収縮領域に外的刺激を付与するための特別な装置が必要であるとともに、粘着テープからチップをピックアップしてダイボンディングする際には粘着テープに紫外線を照射して粘着力を低下させる必要があり、作業工程が増加して生産性が悪いという問題がある。
【０００９】
本発明は上記事実に鑑みてなされたものであり、その主たる技術的課題は、表面に複数の分割予定ラインが格子状に形成されているとともに該複数の分割予定ラインによって区画された複数の領域にデバイスが形成されたウエーハを、該分割予定ラインに沿って個々のチップに分割し、個々に分割されたチップを特別な装置を用いたり作業工程を増やすことなく所定の間隔を設けて維持することができるウエーハの分割方法を提供することである。
【課題を解決するための手段】
【００１０】
上記主たる技術課題を解決するため、本発明によれば、表面に複数の分割予定ラインが格子状に形成されているとともに該複数の分割予定ラインによって区画された複数の領域にデバイスが形成されたウエーハを、該分割予定ラインに沿って個々のチップに分割するウエーハの分割方法であって、
ウエーハに対して透過性を有する波長のレーザー光線を該分割予定ラインに沿って照射し、ウエーハの内部に該分割予定ラインに沿って変質層を形成する変質層形成工程と、
該変質層形成工程を実施した後に、環状のフレームに装着され紫外線が照射されると発熱して硬化することによって粘着力が低下する粘着テープの表面にウエーハの裏面を貼着するとともに、粘着テープの表面における該環状のフレームの内周とウエーハが貼着された領域との間の収縮領域に加熱されると収縮する性質を有する合成樹脂シートからなる環状の収縮部材を装着するウエーハ支持工程と、
該分割予定ラインに沿って変質層が形成されたウエーハが貼着されている該粘着テープに紫外線を照射し、該粘着テープの粘着力を低下せしめるとともに、該粘着テープにおける該環状のフレームの内周とウエーハが貼着された領域との間の収縮領域および該収縮領域に装着された該環状の収縮部材を収縮せしめることにより該変質層が形成された該分割予定ラインに沿ってウエーハを個々のチップに破断し且つ該チップ間の間隔を広げるチップ間隔形成工程と、を含む、
ことを特徴とするウエーハの分割方法が提供される。
【発明の効果】
【００１２】
本発明によるウエーハの分割方法においては、分割予定ラインに沿って変質層が形成されたウエーハが貼着されている紫外線が照射されると発熱して硬化することによって粘着力が低下する粘着テープに紫外線を照射し、粘着テープの粘着力を低下せしめるとともに、粘着テープの表面における環状のフレームの内周とウエーハが貼着された領域との間の収縮領域を収縮せしめることにより変質層が形成された分割予定ラインに沿ってウエーハを個々のチップに破断し且つチップ間の間隔を広げるので、粘着テープにおける収縮領域を収縮するために特別の装置を用いる必要がない。特に、粘着テープの表面における環状のフレームの内周とウエーハが貼着された領域との間の収縮領域に装着された加熱されると収縮する性質を有する合成樹脂シートからなる環状の収縮部材が収縮することによって、粘着テープにおける収縮領域をより効果的に収縮させることができる。
【発明を実施するための最良の形態】
【００１３】
以下、本発明によるウエーハの分割方法の好適な実施形態について、添付図面を参照して詳細に説明する。
【００１４】
図１には、本発明によるウエーハの分割方法に従って分割されるウエーハとしての半導体ウエーハの斜視図が示されている。図１に示す半導体ウエーハ２は、例えば厚さが３００μmのシリコンウエーハからなっており、表面２ａには複数の分割予定ライン２１が格子状に形成されている。そして、半導体ウエーハ２の表面２aには、複数の分割予定ライン２１によって区画された複数の領域にＩＣ、ＬＳＩ等のデバイス２２が形成されている。以下、この半導体ウエーハ２を個々の半導体チップに分割するウエーハの分割方法について説明する。
【００１５】
上述した半導体ウエーハ２の表面２ａには、図２に示すように保護部材３を貼着する（保護部材貼着工程）。
【００１６】
保護部材貼着工程を実施することにより半導体ウエーハ２の表面２ａに保護部材３を貼着したならば、シリコンウエーハに対して透過性を有するパルスレーザー光線を半導体ウエーハ２の裏面側から分割予定ライン２１に沿って照射し、半導体ウエーハ２の内部に分割予定ライン２１に沿って変質層を形成することにより分割予定ラインに沿って強度を低下せしめる変質層形成工程を実施する。この変質層形成工程は、図３に示すレーザー加工装置４を用いて実施する。図３に示すレーザー加工装置４は、被加工物を保持するチャックテーブル４１と、該チャックテーブル４１上に保持された被加工物にレーザー光線を照射するレーザー光線照射手段４２と、チャックテーブル４１上に保持された被加工物を撮像する撮像手段４３を具備している。チャックテーブル４１は、被加工物を吸引保持するように構成されており、図示しない移動機構によって図３において矢印Ｘで示す加工送り方向および矢印Ｙで示す割り出し送り方向に移動せしめられるようになっている。
【００１７】
上記レーザー光線照射手段４２は、実質上水平に配置された円筒形状のケーシング４２１を含んでいる。ケーシング４２１内には図示しないＹＡＧレーザー発振器或いはＹＶＯ４レーザー発振器からなるパルスレーザー光線発振器や繰り返し周波数設定手段を備えたパルスレーザー光線発振手段が配設されている。上記ケーシング４２１の先端部には、パルスレーザー光線発振手段から発振されたパルスレーザー光線を集光するための集光器４２２が装着されている。
【００１８】
上記レーザー光線照射手段４２を構成するケーシング４２１の先端部に装着された撮像手段４３は、図示の実施形態においては可視光線によって撮像する通常の撮像素子（ＣＣＤ）の外に、被加工物に赤外線を照射する赤外線照明手段と、該赤外線照明手段によって照射された赤外線を捕らえる光学系と、該光学系によって捕らえられた赤外線に対応した電気信号を出力する撮像素子（赤外線ＣＣＤ）等で構成されており、撮像した画像信号を図示しない制御手段に送る。
【００１９】
上述したレーザー加工装置５を用いて実施する変質層形成工程について、図３乃至図５を参照して説明する。
この変質層形成行程は、先ず上述した図３に示すレーザー加工装置４のチャックテーブル４１上に半導体ウエーハ２の保護部材３側を載置し（従って、半導体ウエーハ２は裏面２ｂが上側となる）、図示しない吸引手段によってチャックテーブル４１上に半導体ウエーハ２を吸着保持する。半導体ウエーハ２を吸引保持したチャックテーブル４１は、図示しない移動機構によって撮像手段４３の直下に位置付けられる。
【００２０】
チャックテーブル４１が撮像手段４３の直下に位置付けられると、撮像手段４３および図示しない制御手段によって半導体ウエーハ２のレーザー加工すべき加工領域を検出するアライメント作業を実行する。即ち、撮像手段４３および図示しない制御手段は、半導体ウエーハ２の所定方向に形成されている分割予定ライン２１と、分割予定ライン２１に沿ってレーザー光線を照射するレーザー光線照射手段４２の集光器４２２との位置合わせを行うためのパターンマッチング等の画像処理を実行し、レーザー光線照射位置のアライメントを遂行する。また、半導体ウエーハ２に形成されている上記所定方向に対して直交して延びる分割予定ライン２１に対しても、同様にレーザー光線照射位置のアライメントが遂行される。このとき、半導体ウエーハ２の分割予定ライン２１が形成されている表面２ａは下側に位置しているが、撮像手段４３が上述したように赤外線照明手段と赤外線を捕らえる光学系および赤外線に対応した電気信号を出力する撮像素子（赤外線ＣＣＤ）等で構成された撮像手段を備えているので、裏面２ｂから透かして分割予定ライン２１を撮像することができる。
【００２１】
以上のようにしてチャックテーブル４１上に保持されている半導体ウエーハ２に形成されている分割予定ライン２１を検出し、レーザー光線照射位置のアライメントが行われたならば、図４の（ａ）で示すようにチャックテーブル４１をレーザー光線を照射するレーザー光線照射手段４２の集光器４２２が位置するレーザー光線照射領域に移動し、所定の分割予定ライン２１の一端（図４の（ａ）において左端）をレーザー光線照射手段４２の集光器４２２の直下に位置付ける。そして、集光器４２２からシリコンウエーハに対して透過性を有するパルスレーザー光線を照射しつつチャックテーブル４１即ち半導体ウエーハ２を図４の（ａ）において矢印Ｘ１で示す方向に所定の送り速度で移動せしめる。そして、図４の（ｂ）で示すように集光器４２２の照射位置が分割予定ライン２１の他端の位置に達したら、パルスレーザー光線の照射を停止するとともにチャックテーブル４１即ち半導体ウエーハ２の移動を停止する。この変質層形成工程においては、パルスレーザー光線の集光点Ｐを半導体ウエーハ２の表面２ａ（下面）付近に合わせることにより、表面２ａ（下面）に露出するとともに表面２ａから内部に向けて変質層２１０が形成される。この変質層２１０は、溶融再固化層として形成される。
【００２２】
上記変質層形成工程における加工条件は、例えば次のように設定されている。
光源                    ：ＬＤ励起ＱスイッチＮｄ：ＹＶＯ４スレーザー
波長                    ：１０６４ｎｍのパルスレーザー
パルス出力              ：１０μＪ
集光スポット径          ：φ１μｍ
繰り返し周波数          ：１００ｋＨｚ
加工送り速度            ：１００ｍｍ／秒
【００２３】
なお、半導体ウエーハ２の厚さが厚い場合には、図５に示すように集光点Ｐを段階的に変えて上述した変質層形成工程を複数回実行することにより、複数の変質層２１０を形成する。例えば、上述した加工条件においては１回に形成される変質層の厚さは約５０μｍであるため、上記変質層形成工程を例えば３回実施して１５０μmの変質層２１０を形成する。また、厚さが３００μｍのウエーハ２に対して６層の変質層を形成し、半導体ウエーハ２の内部に分割予定ライン２１に沿って表面２ａから裏面２ｂに渡って変質層を形成してもよい。また、変質層２１０は、表面２ａおよび裏面２ｂに露出しないように内部だけに形成してもよい。
【００２４】
以上のようにして、半導体ウエーハ２の所定方向に延在する全ての分割予定ライン２１に沿って上記変質層形成工程を実行したならば、チャックテーブル４１を９０度回動せしめて、上記所定方向に対して直角に延びる各分割予定ラインに沿って上記変質層形成工程を実行する。このようにして、半導体ウエーハ２に形成された全ての分割予定ライン２１に沿って上記変質層形成工程を実行したならば、環状のフレームに装着され紫外線を照射することによって粘着力が低下する粘着テープの表面にウエーハの裏面を貼着するウエーハ支持工程を実施する。即ち、図６に示すように環状のフレーム５の開口５１を覆うように外周部が装着された粘着テープ５０の表面に半導体ウエーハ２の裏面２bを貼着する。そして、半導体ウエーハ２の表面２aに貼着されている保護部材３を剥離する。なお、粘着テープ５０は、例えば厚さが７０μｍのポリ塩化ビニル（ＰＶＣ）等の合成樹脂からなるシート材の表面に紫外線を照射することにより粘着力が低下する粘着層が形成されている。紫外線を照射することにより粘着力が低下する粘着層を備えた粘着テープとしては、リンテック（株）が製造販売するDシリーズテープ、古河電気工業（株）が製造販売するUCシリーズテープ、住友ベークライト（株）が製造販売するFSL-N400シリーズテープ等を使用することができる。
【００２５】
上述したウエーハ支持工程を実施を実施したならば、分割予定ライン２１に沿って変質層２１０が形成された半導体ウエーハ２が貼着されている粘着テープ５０に紫外線を照射し、粘着テープ５０の粘着力を低下せしめるとともに、粘着テープ５０おける環状のフレーム５の内周と半導体ウエーハ２が貼着された領域との間の収縮領域を収縮せしめることにより変質層２１０が形成された分割予定ライン２１に沿って半導体ウエーハ２を個々のチップに破断し且つチップ間の間隔を広げるチップ間隔形成工程を実施する。このチップ間隔形成工程は、図７および図８に示す紫外線照射器６を用いて実施する。図７および図８に示す紫外線照射器６は、上方が開口した略直方体状のランプハウジング６１と、該ランプハウジング６１内に配設された複数本の紫外線照射ランプ６２と、ランプハウジング６１の上面に配設されたフレーム保持板６３とからなっている。フレーム保持板６３には環状のフレーム５の開口５１と対応する開口６３１が形成されている。この開口６３１には透明ガラス６３２が嵌め込まれている。また、フレーム保持板６３の上面には、環状のフレーム５の外周縁を規制するための２個の位置決め部材６３３、６３４が設けられている。
【００２６】
以上のように構成された紫外線照射器６のフレーム保持板６３上に半導体ウエーハ２（分割予定ライン２１に変質層２１０が形成されている）を粘着テープ５０を介し支持している環状のフレーム５を載置する。このとき、環状のフレーム５の外周縁を２個の位置決め部材６３３、６３４に当接することにより、環状のフレーム５は所定の位置に位置付けられる。このようにして、フレーム保持板６３の所定位置に位置付けられると、図８の(a)に示すようにフレーム保持板６３に形成された開口６３１と環状のフレーム５の開口５１が対応する。そして、図８の(b)に示すように紫外線照射ランプ６２を点灯する。紫外線照射ランプ６２の点灯により、透明ガラス６３２を透過して環状のフレーム５に装着された粘着テープ５０に紫外線が照射される。この結果、粘着テープ５０の粘着力が低下する。また、紫外線を照射することによって粘着力が低下する粘着テープは、紫外線が照射されると発熱して硬化する特性を有している。このため、環状のフレーム５に装着された粘着テープ５０における環状のフレーム５の開口５１の内周と半導体ウエーハ２が貼着された領域（ウエーハ貼着領域）５０aとの間の収縮領域５０ｂは、熱の伝達部材が存在しないことから収縮率が高い。従って、上記収縮領域５０bの収縮によりウエーハ貼着領域５０aが拡張されるので、該ウエーハ貼着領域５０aに貼着されている半導体ウエーハ２には放射状に引張力が作用する。このように半導体ウエーハ２に放射状に引張力が作用すると、分割予定ライン２１に沿って形成された変質層２１０は強度が低下せしめられているので、半導体ウエーハ２は変質層２１０に沿って破断され個々の半導体チップ２０に分割されるとともに、個々の半導体チップ２０の間隔Sが広がる。
【００２７】
なお、粘着テープ５０における上記収縮領域５０bをより効果的に収縮させるために、図９に示すように収縮領域５０bの表面に加熱されると収縮する性質を有する厚さが２０〜３０μmのポリエチレンテレフタレート(PET)等の合成樹脂シートからなる環状の収縮部材８を装着することが望ましい。
【００２８】
なお、上述したチップ間隔形成工程において半導体ウエーハ２を変質層２１０が形成された分割予定ライン２１に沿って確実に個々の半導体チップ２０に破断することが困難な場合には、チップ間隔形成工程を実施する前に粘着テープ５０に貼着された半導体ウエーハ２に外力を付与し、変質層２１０が形成された分割予定ライン２１に沿って半導体ウエーハ２を個々の半導体チップ２０に破断するウエーハ破断工程を実施することが望ましい。このウエーハ破断工程は、図示の実施形態においては図１０に示す超音波破断装置７を用いて実施する。超音波破断装置７は、円筒状のベース７１と第１の超音波発振器７２および第２の超音波発振器７３とからなっている。超音波破断装置６を構成する円筒状のベース７１は、上面に上記環状のフレーム５を載置する載置面７１１を備えており、この載置面７１１上に環状のフレーム５を載置しクランプ７４によって固定する。このベース７１は、図示しない移動手段によって図１０において左右方向および紙面に垂直な方向に移動可能に構成されているとともに回動可能に構成されている。超音波破断装置７を構成する第１の超音波発振器７２および第２の超音波発振器７３は、円筒状のベース７１の載置面７１１上に載置される環状のフレーム５に粘着テープ５０を介して支持された半導体ウエーハ２の上側と下側に対向して配設されており、所定周波数の縦波（疎密波）を発生させる。
【００２９】
このように構成された超音波破断装置７を用いて上記ウエーハ破断工程を実施するには、半導体ウエーハ２（分割予定ライン２１に沿って変質層２１０が形成されている）を粘着テープ５０を介して支持した環状のフレーム５を円筒状のベース７１の載置面７１１上に粘着テープ５０が装着されている側を載置し、クランプ７４によって固定する。次に、図示しない移動手段によってベース７１を作動し、半導体ウエーハ２に形成された所定の分割予定ライン２１の一端（図１０において左端）を第１の超音波発振器７２および第２の超音波発振器７３からの超音波が作用する位置に位置付ける。そして、第１の超音波発振器７２および第２の超音波発振器７３を作動しそれぞれ周波数が例えば２８ｋＨｚの縦波（疎密波）を発生させるとともに、ベース７１を矢印で示す方向に例えば５０〜１００ｍｍ／秒の送り速度で移動せしめる。この結果、第１の超音波発振器７２および第２の超音波発振器７３から発生された超音波が半導体ウエーハ２の分割予定ライン２１に沿って表面および裏面に作用するため、半導体ウエーハ２は変質層２１０が形成されて強度が低下せしめられた分割予定ライン２１に沿って分割される。このようにして所定の分割予定ライン２１に沿ってウエーハ破断工程を実施したならば、ベース７１を紙面に垂直な方向に分割予定ライン２１の間隔に相当する分だけ割り出し送りし、上記ウエーハ破断工程を実施する。このようにして所定方向に延びる全ての分割予定ライン２１に沿ってウエーハ破断工程を実施したならば、ベース７１を９０度回動し、半導体ウエーハ２に所定方向と直角な方向に形成された分割予定ライン２１に対して上記ウエーハ破断工程を実施することにより、半導体ウエーハ２は個々のチップ２０に分割される。なお、個々に分割されたチップは裏面が粘着テープ５０に貼着されているので、バラバラにはならずウエーハの形態が維持されている。
【００３０】
なお、ウエーハ破断工程は上述した破断方法の外に、次のような破断方法を用いることができる。
即ち、粘着テープ５０に貼着された半導体ウエーハ２（分割予定ライン２１に沿って変質層２１０が形成されている）を柔軟なゴムシート上に載置し、その上面をローラーによって押圧することによって、半導体ウエーハ２を変質層２１０が形成され強度が低下した分割予定ライン２１に沿って割断する方法を用いることができる。また、変質層２１０が形成され強度が低下した分割予定ライン２１に沿って押圧部材を作用せしめる方法、或いは変質層２１０が形成され強度が低下した分割予定ライン２１に沿ってレーザー光線を照射してヒートショックを与える方法等を用いることができる。
【００３１】
上述したようにチップ間隔形成工程を実施する前にウエーハ破断工程を実施することにより、半導体ウエーハ２を変質層２１０が形成された分割予定ライン２１に沿って確実に個々の半導体チップ２０に破断することができ、チップ間隔形成工程において個々の半導体チップ２０間に確実に間隔Sを形成することができる。
【００３２】
以上のようにして、チップ間隔形成工程を実施したならば、個々の半導体チップ２０に分離された半導体ウエーハ２は、環状のフレーム５に装着された粘着テープ５０に貼着された状態で、次工程であるピックアップ工程に搬送される。このとき、個々の半導体チップ２０間には上記チップ間隔形成工程において間隔Sが形成されているので、搬送時に隣接するチップ同士が擦れることはなく、チップ同士が擦れることによるチップの損傷を防止することができる。また、ピックアップ工程においては、上述したチップ間隔形成工程において紫外線が照射された粘着テープ５０の粘着力が低下しているので、個々の半導体チップ２０は容易にピックアップすることができる。
【００３３】
以上のように図示の実施形態においては、チップ間隔形成工程において粘着テープ５０に紫外線を照射することにより、粘着テープ５０における収縮領域５０bを収縮して個々の半導体チップ２０の間隔Sを広げることができるとともに、粘着テープ５０の粘着力を低下させることができるので、作業工程が増加することはない。また、チップ間隔形成工程は粘着テープ５０に単に紫外線を照射するだけでよいので、粘着テープ５０における収縮領域５０bを収縮するために特別の装置を用いる必要がない。
【図面の簡単な説明】
【００３４】
【図１】本発明によるウエーハの分割方法によって個々のチップに分割される半導体ウエーハの斜視図。
【図２】図１に示す半導体ウエーハの表面に保護部材を貼着した状態を示す斜視図。
【図３】本発明によるウエーハの分割方法における変質層形成工程を実施するためのレーザー加工装置の要部斜視図。
【図４】本発明によるウエーハの分割方法における変質層形成行程の説明図。
【図５】図４に示す変質層形成行程において半導体ウエーハの内部に変質層を積層して形成した状態を示す説明図。
【図６】本発明によるウエーハの分割方法におけるウエーハ支持工程の説明図。
【図７】本発明によるウエーハの分割方法におけるチップ間隔形成工程を実施するための紫外線照射器の斜視図。
【図８】本発明によるウエーハの分割方法におけるチップ間隔形成工程の説明図。
【図９】環状のフレームに装着される粘着テープの他の実施形態を示す断面図。
【図１０】本発明によるウエーハの分割方法におけるウエーハ破断工程の説明図。
【符号の説明】
【００３５】
２：半導体ウエーハ
２０：半導体チップ
２１：分割予定ライン
２２：デバイス 
２１０：変質層
３：保護部材
４：レーザー加工装置
４１：レーザー加工装置のチャックテーブル
４２：レーザー光線照射手段
４３：撮像手段
５：環状のフレーム
５０：粘着テープ
６：紫外線照射器
６１：ランプハウジング
６２：紫外線照射ランプ
６３：フレーム保持板
７：超音波破断装置
７１：円筒状のベース
７２：第１の超音波発振器
７３：第２の超音波発振器
【図１】
0004769560.tif 000002
【図２】
0004769560.tif 000003
【図３】
0004769560.tif 000004
【図４】
0004769560.tif 000005
【図５】
0004769560.tif 000006
【図６】
0004769560.tif 000007
【図７】
0004769560.tif 000008
【図８】
0004769560.tif 000009
【図９】
0004769560.tif 000010
【図１０】
0004769560.tif 000011